АРБОЛИТОВАЯ СМЕСЬ
CEMENT WOOD MIX

Изобретение относится к промышленности строительных материалов, в частности к производству изделий (плит, панелей) из древесно-цементных композиций, используемых преимущественно в сельском строительстве.
Известна арболитовая смесь, содержащая, мас.%: цемент 47-52; древесную дробленку 30-33; гипс 1-3; известь 9-15; хлорид кальция 2-6,5 [1]. Такая смесь содержит большое количество цемента.
Задача изобретения состоит в снижении расхода цемента в составе арболитовой смеси.
Технический результат достигается тем, что арболитовая смесь, содержащая цемент, древесную дробленку, гипс, дополнительно содержит карбоксиметилцеллюлозу, смолу воздухововлекаюшую экстракционно-канифольную и кварцевый песок при следующем соотношении компонентов, мас.%: цемент 30-35; древесная дробленка 43,9-53,94; гипс 0,5-1; карбоксиметилцеллюлоза 0,02-0,04; смола воздухововлекающая экстракционно-канифольная 0,04-0,06; кварцевый песок 15-20, при водоцементном отношении 0,7-0,9.
Арболитовую смесь приготовляют следующим образом.
Проводят дозирование компонентов смеси, например, согласно таблице. Древесную дробленку замачивают в водопроводной воде на 1-2 сут. Цемент, кварцевый песок и гипс перемешивают. К полученной массе добавляют древесную дробленку, карбоксиметилцеллюлозу, смолу воздухововлекающую экстракционно-канифольную и все компоненты вновь перемешивают. В случае необходимости в смесь добавляют воду или, наоборот, замоченную древесную дробленку отжимают для достижения требуемого водоцементного отношения.
Компоненты
Содержание, мас.%:
состав №1
состав №2
состав №3
Цемент 30
30
33
35
Древесная дробленка
53,94
48,67
43,9
Гипс
1
0,75
1
Карбоксиметилцеллюлоза
0,02
0,03
0,04
Смола воздухововлекающая экстракционно-канифольная
0,04
0,05
0,06
Кварцевый песок
15
17,5
20
В одоцементное отношение
0,9
0,8
0,7
Полученную арболитовую смесь укладывают в форму, уплотняют и оставляют до затвердевания. Извлеченное из формы изделие (например, плиту) выдерживают при комнатной температуре не менее 28 сут. Прочность изделия при сжатии составит не менее 35 МПа.
Источник информации
1. Патент РФ №2058967, 2005.